(57)【要約】本発明は、酢酸プロピオン酸セルロース（ＣＡＰ）である少なくとも１つのセルロースエステルポリマーと、ポリブチレンスクシネート（ＰＢＳ）およびポリプロピレンスクシネート（ＰＰＳ）からなる群から選択される少なくとも１つの他のポリマーとを含むポリマー組成物を含む均一なポリマー混合物に関し、前記セルロースエステルポリマーおよび前記少なくとも１つの他のポリマーの総量は、ポリマー組成物の総重量を基準として少なくとも８０重量％である。本発明はまた、それに関連する方法および使用に関する。【選択図】図１
2021518863.tif 000002
【特許請求の範囲】
【請求項１】
ポリマー組成物を含む均一なポリマー混合物であって、前記組成物が、酢酸プロピオン酸セルロース（ＣＡＰ）である少なくとも１つのセルロースエステルポリマーと、ポリブチレンスクシネート（ＰＢＳ）およびポリプロピレンスクシネート（ＰＰＳ）からなる群から選択される少なくとも１つの他のポリマーとを含み、前記セルロースエステルポリマーおよび前記少なくとも１つの他のポリマーの総量が、前記ポリマー組成物の総重量を基準として少なくとも８０重量％であり、前記ポリマー組成物を少なくとも２００℃の温度で処理することによって得られることを特徴とする、均一なポリマー混合物。
【請求項２】
前記ポリマー組成物が、
前記ポリマー組成物の総重量を基準として、
−  ５〜９５重量％、好ましくは１０〜９０重量％、より好ましくは２０〜８０重量％の量のセルロースエステルポリマー、および
−  ５〜９５重量％、好ましくは１０〜９０重量％、より好ましくは２０〜８０重量％の量の少なくとも１つの他のポリマー
を含むことを特徴とする、請求項１に記載の均一なポリマー混合物。
【請求項３】
前記セルロースエステルポリマーおよび前記少なくとも１つの他のポリマーの総量が、前記ポリマー組成物の総重量を基準として、少なくとも８５重量％、好ましくは少なくとも９０重量％、より好ましくは少なくとも９５重量％であり、残りが、他のポリマーおよび／またはプラスチック組成物に使用するための柔軟剤、顔料、安定剤または他の添加剤などの添加剤であることを特徴とする、請求項１〜２のいずれか一項に記載の均一なポリマー混合物。
【請求項４】
前記ポリマー組成物が、少なくとも１つの柔軟剤、好ましくはクエン酸トリエチル（ＴＥＣ）を含むことを特徴とする、請求項１〜３のいずれか一項に記載の均一なポリマー混合物。
【請求項５】
前記少なくとも１つの他のポリマーがポリブチレンスクシネート（ＰＢＳ）であることを特徴とする、請求項１〜４のいずれか一項に記載の均一なポリマー混合物。
【請求項６】
前記ＰＢＳが、プレカラムを有するＳｔｙｒａｇｅｌ  ＨＲ  ４および３カラムを使用するクロロホルム溶離液（０．６ｍｌ／分、Ｔ＝３０℃）中のサイズ排除クロマトグラフィー（ＳＥＣ）で測定して、３０，０００〜１００，０００Ｄａ；好ましくは５０，０００〜８０，０００Ｄａ；より好ましくは６０，０００〜７０，０００Ｄａの範囲のモル質量（Ｍｎ）を有し、Ｗａｔｅｒｓ  ２４１４屈折率検出器を使用して溶離曲線を検出し、Ｗａｔｅｒｓ  Ｅｍｐｏｗｅｒ  ３ソフトウェアを使用して、１０×ＰＳ（５８０〜３０４００００ｇ／ｍｏｌ）標準に対するモル質量分布（ＭＭＤ）を計算することを特徴とする、請求項５に記載の均一なポリマー混合物。
【請求項７】
前記ポリマー組成物が、酢酸プロピオン酸セルロース（ＣＡＰ）を、５５〜８０重量％、好ましくは６０〜７５重量％、より好ましくは６５〜７５重量％の量で、ならびにポリブチレンスクシネート（ＰＢＳ）およびポリプロピレンスクシネート（ＰＰＳ）からなる群から選択される少なくとも１つの他のポリマーを、前記組成物の総重量を基準として２０〜４０重量％、好ましくは２５〜３５重量％の量で、ならびに任意に、プラスチック組成物に使用するための柔軟剤、顔料、安定剤または他の添加剤などの少なくとも１つの添加剤を含むことを特徴とする、請求項１〜６のいずれか一項に記載の均一なポリマー混合物。
【請求項８】
前記ポリマー組成物が、酢酸プロピオン酸セルロースを、５５〜８０重量％、好ましくは６０〜７５重量％、より好ましくは６５〜７５重量％の量で、およびポリブチレンスクシネートを、前記組成物の総重量を基準として２０〜４０重量％、好ましくは２５〜４０重量％、より好ましくは２５〜３５重量％の量で、および任意に、プラスチック組成物に使用するための柔軟剤、顔料、安定剤または他の添加剤などの少なくとも１つの添加剤を含むことを特徴とする、請求項１〜７のいずれか一項に記載の均一なポリマー混合物。
【請求項９】
前記セルロースエステルが、プレカラムを有するＳｔｙｒａｇｅｌ  ＨＲ  ４および３カラムを使用するクロロホルム溶離液（０．６ｍｌ／分、Ｔ＝３０℃）中のサイズ排除クロマトグラフィー（ＳＥＣ）で測定して、３０，０００〜１１０，０００Ｄａ；好ましくは５０，０００〜１００，０００Ｄａ；より好ましくは６５，０００〜９５，０００Ｄａの数平均モル質量を有し、Ｗａｔｅｒｓ  ２４１４屈折率検出器を使用して溶離曲線を検出し、Ｗａｔｅｒｓ  Ｅｍｐｏｗｅｒ  ３ソフトウェアを使用して、１０×ＰＳ（５８０〜３０４００００ｇ／ｍｏｌ）標準に対するモル質量分布（ＭＭＤ）を計算することを特徴とする、請求項１〜８のいずれか一項に記載の均一なポリマー混合物。
【請求項１０】
前記セルロースエステルが、０．８〜２．０重量％、より好ましくは１．０〜１．５重量％のアセチル含有量、および／または３０〜５１重量％、より好ましくは４０〜５０重量％のプロピオニル含有量、および／または１．０〜２．５重量％、より好ましくは１．５〜２．０重量％のヒドロキシル含有量を有することを特徴とする、請求項１〜９のいずれか一項に記載の均一なポリマー混合物。
【請求項１１】
前記均一なポリマー混合物が、前記セルロースエステルポリマーと前記少なくとも１つの他のポリマーとを、２００℃〜３００℃、好ましくは２００℃〜２７０℃、より好ましくは２１０℃〜２５０℃、さらにより好ましくは２１０℃〜２２５℃の温度で溶融混合することによって加工することによって得られることを特徴とする、請求項１〜１０のいずれか一項に記載の均一なポリマー混合物。
【請求項１２】
前記ポリマー組成物が、シリカ（ＳｉＯ２）を、０．５重量％以下の量で、好ましくは０．１重量％以下の量で含むことを特徴とする、請求項１〜１１のいずれか一項に記載の均一なポリマー混合物。
【請求項１３】
本発明によるポリマー組成物を含む前記均一なポリマー混合物が、セルロースエステル、例えばセルロースアセテートまたはセルロースアセテートブチレート（ＣＡＢ）、脂肪族または脂肪族芳香族ポリエステル、例えばポリブチレンスクシネートアジペート（ＰＢＳＡ）またはポリブチレンアジペートテレフタレート（ＰＢＡＴ）、ポリヒドロキシアルカノエート（ＰＨＡ）、例えばポリヒドロキシブチレート（ＰＨＢ）、ポリ乳酸（ＰＬＡ）、およびポリカプロラクトン（ＰＣＬ）からなる群から選択される別の成分を含むことを特徴とする、請求項１〜１２のいずれか一項に記載の均一なポリマー混合物。
【請求項１４】
請求項１〜１３のいずれか一項に記載のポリマー組成物を含む均一なポリマー混合物を含むことを特徴とする、実質的にクリアーかつ透明な材料。
【請求項１５】
請求項１〜１３のいずれか一項に記載のポリマー組成物を含む前記均一なポリマー混合物を含むことを特徴とする、包装材料。
【請求項１６】
請求項１〜１３のいずれか一項に記載のポリマー組成物を含む前記均一な混合物で被覆された紙または厚紙材料押出物であることを特徴とする、請求項１５に記載の包装材料。
【請求項１７】
射出成形した製品であることを特徴とする、請求項１５に記載の包装材料。
【請求項１８】
深絞り適用により製造された製品であることを特徴とする、請求項１５に記載の包装材料。
【請求項１９】
ブローフィルム加工により製造された製品であることを特徴とする、請求項１５に記載の包装材料。
【請求項２０】
包装材料の製造方法であって、以下のステップ：
ａ．少なくとも２００℃の温度で、酢酸プロピオン酸セルロース（ＣＡＰ）である少なくとも１つのセルロースエステルポリマー、ならびにポリブチレンスクシネート（ＰＢＳ）およびポリプロピレンスクシネート（ＰＰＳ）からなる群から選択される少なくとも１つの他のポリマーを含むポリマー組成物を溶融混合し、前記セルロースエステルポリマーおよび前記少なくとも１つの他のポリマーの総量が、前記ポリマー組成物の総重量を基準として少なくとも８０重量％であって、均一なポリマー混合物を得るステップ、
ｂ．任意に前記均一な混合物を顆粒化して、顆粒化されたポリマー混合物を得るステップ、ならびに
ｃ，前記均一なポリマー混合物および／または前記顆粒化されたポリマー混合物から包装材料を製造するステップ
を含むことを特徴とする方法。
【請求項２１】
ステップａにおける前記ポリマー組成物が、請求項１〜１３のいずれか一項に記載のポリマー組成物であることを特徴とする、請求項２０に記載の方法。
【請求項２２】
前記溶融混合が、２００℃〜３００℃、好ましくは２００℃〜２７０℃、より好ましくは２１０℃〜２５０℃、さらにより好ましくは２１０℃〜２２５℃の温度で行われることを特徴とする、請求項２０または２１に記載の方法。
【請求項２３】
前記溶融混合が、少なくとも１０秒、好ましくは少なくとも３０秒、より好ましくは１分〜５時間、例えば２分〜１時間の時間で行われることを特徴とする、請求項２０、２１または２２に記載の方法。
【請求項２４】
前記均一なポリマー混合物および／または前記顆粒化されたポリマー混合物から包装材料を製造することが、少なくとも２００℃、好ましくは少なくとも２１０℃、およびより好ましくは２１０℃〜５００℃の温度で行われることを特徴とする、請求項２０〜２３のいずれか一項に記載の方法。
【請求項２５】
前記均一なポリマー混合物および／または前記顆粒化されたポリマー混合物から包装材料を製造することが、紙または厚紙材料を、請求項１〜１３のいずれか一項に記載のポリマー組成物を含む前記均一な混合物で押出コーティングすることによって行われ、前記押出コーティングが、２００℃〜３００℃、好ましくは２１０℃〜２６０℃、最も好ましくは２２５℃〜２５０℃の温度で行われることを特徴とする、請求項２０〜２４のいずれか一項に記載の方法。
【請求項２６】
前記均一なポリマー混合物が、前記ポリマー組成物の総重量を基準として、セルロースエステルポリマーを含むポリマー組成物を、少なくとも５０重量％、好ましくは６０〜９０重量％、より好ましくは６０〜７５重量％の量で、および少なくとも１つの他のポリマーを、５０重量％以下、好ましくは１０〜４０重量％、より好ましくは２５〜４０重量％の量で、ならびに任意に添加剤を含むことを特徴とする、請求項２５に記載の方法。
【請求項２７】
前記均一なポリマー混合物および／または前記顆粒化されたポリマー混合物から包装材料を製造することが、射出成形によって行われ、前記射出成形が、２００℃〜３００℃、好ましくは２００℃〜２５０℃、最も好ましくは２１０℃〜２３０℃の温度で行われることを特徴とする、請求項２０〜２４のいずれか一項に記載の方法。
【請求項２８】
前記均一なポリマー混合物が、前記ポリマー組成物の総重量を基準として、セルロースエステルポリマーを、少なくとも５０重量％、好ましくは６０〜９５重量％、より好ましくは６５〜９０重量％の量で、および少なくとも１つの他のポリマーを、５０重量％以下、好ましくは５〜４０重量％、より好ましくは１０〜３５重量％の量で含むポリマー組成物を含むことを特徴とする、請求項２７に記載の方法。
【請求項２９】
前記均一なポリマー混合物および／または前記顆粒化されたポリマー混合物から包装材料を製造することが深絞り適用によって行われ、前記深絞り適用が２００℃〜５００℃の温度で行われることを特徴とする、請求項２０〜２４のいずれか一項に記載の方法。
【請求項３０】
前記均一なポリマー混合物が、前記ポリマー組成物の総重量を基準として、セルロースエステルポリマーを、少なくとも５０重量％、好ましくは５０〜９５重量％、より好ましくは６０〜８５重量％の量で、および少なくとも１つの他のポリマーを、５０重量％以下、好ましくは５〜５０重量％、より好ましくは１５〜４０重量％の量で含むポリマー組成物、ならびに任意に添加剤を含むことを特徴とする、請求項２９に記載の方法。
【請求項３１】
前記均一なポリマー混合物および／または前記顆粒化されたポリマー混合物から包装材料を製造することが、ブローフィルム処理によって行われ、前記ブローフィルム処理が、２００℃および２５０℃の温度、好ましくは２１０℃〜２３０℃で行われることを特徴とする、請求項２０〜２４のいずれか一項に記載の方法。
【請求項３２】
前記均一なポリマー混合物が、前記ポリマー組成物の総重量を基準として、セルロースエステルポリマーを、少なくとも５０重量％、好ましくは６０〜９０重量％、より好ましくは６０〜７５重量％の量で、および少なくとも１つの他のポリマーを、５０重量％以下、好ましくは１０〜４０重量％、より好ましくは２５〜４０重量％の量で含むポリマー組成物、ならびに任意に添加剤を含むことを特徴とする、請求項３１に記載の方法。
【請求項３３】
前記均一なポリマー混合物および／または前記顆粒化されたポリマー混合物から包装材料を製造することが、キャストフィルム処理によって行われ、前記キャストフィルム処理が、２００℃〜２５０℃、好ましくは２００℃〜２３０℃、より好ましくは２１０〜２２５℃の温度で行われることを特徴とする、請求項２０〜２４のいずれか一項に記載の方法。
【請求項３４】
前記均一なポリマー混合物が、前記ポリマー組成物の総重量を基準として、セルロースエステルポリマーを、少なくとも５０重量％、好ましくは６０〜９５重量％、より好ましくは７０〜９５重量％の量で、および少なくとも１つの他のポリマーを、５０重量％以下、好ましくは１〜４０重量％、より好ましくは５〜３０重量％の量で含むポリマー組成物、ならびに任意に添加剤を含むことを特徴とする、請求項３３に記載の方法。
【請求項３５】
前記方法が、ブローフィルム加工、キャストフィルム加工、射出成形、カレンダー加工、押出ブロー成形、フィルム押出、射出ブロー成形、ガスアシスト射出成形、射出延伸ブロー成形、積層、回転成形、深絞り適用、３Ｄ印刷、熱成形、および真空成形、好ましくはブローフィルム加工、キャストフィルム加工、または射出成形、好ましくは射出成形、押出ブロー成形、ブローフィルム加工、フィルム押出、または深絞り適用からなる群から選択されるプロセスを用いて包装材料を製造することを含むことを特徴とする、請求項２０〜２４のいずれか一項に記載の方法。
【請求項３６】
請求項２０〜３５のいずれか一項に記載の方法により得られる、包装材料。
【請求項３７】
包装材料の製造のための請求項１〜１３のいずれか一項に記載のポリマー組成物を含む均一な混合物の使用であって、例えば、クリングフィルム、収縮フィルム、延伸フィルム、袋フィルムもしくは容器ライナー、消費者包装を意味するフィルム（例えば、凍結製品のための包装フィルム、輸送包装のための収縮フィルム、食品ラップフィルム、包装袋、もしくは形態、充填およびシール包装フィルム）、積層フィルム（例えば、ミルクもしくはコーヒーを包装するために使用するアルミニウムもしくは紙の積層）、バリアフィルム（例えば、食品、例えば冷肉およびチーズの包装のために使用される芳香もしくは酸素バリアとして作用するフィルム）、医療製品の包装のためのフィルム、農業フィルム（例えば、温室フィルム、作物促成栽培フィルム、サイレージフィルム、サイレージ延伸フィルム）、押出コーティング用途、袋、箱、容器、ケーシング、ハウジングもしくは成形３Ｄ物体、および／または食品、医療製品などの包装製品における他の用途または化粧品から選択される、使用。
【発明の詳細な説明】
【技術分野】
【０００１】
本発明は、ポリマー組成物を含む均一なポリマー混合物、その使用、ならびにその製造された包装材料、および包装材料の製造方法に関する。特に、本発明は、ポリマー組成物を含む均一なポリマー混合物に関し、当該組成物は、酢酸プロピオン酸セルロース（ＣＡＰ）と、ポリブチレンスクシネート（ＰＢＳ）およびポリプロピレンスクシネート（ＰＰＳ）からなる群から選択される少なくとも１つの他のポリマーとを含み、前記セルロースエステルポリマーおよび前記少なくとも１つの他のポリマーの総量は、ポリマー組成物の総重量を基準として少なくとも８０重量％であり、少なくとも２００℃の温度で前記ポリマー組成物を処理することによって得られる。
【背景技術】
【０００２】
環境的に持続可能な開発を確実にするためには、石油または天然ガスなどの化石原料から作られたプラスチック材料を、新しい環境に優しい材料に置き換える必要がある。これらの新しい材料は、バイオプラスチックと呼ばれることが多い。
【０００３】
いくつかの新しい合成バイオプラスチック材料が開発されている。これらの合成材料は、必ずしも再生可能な資源を基準としているわけではなく、人工的な方法で生分解されている場合がある。したがって、バイオプラスチックは、一般に、２つの別々の群：天然および合成ポリマーに分けられる。天然ポリマーは、バイオポリマー、例えば、タンパク質または多糖（すなわち、デンプンおよびセルロース）に基づく。合成バイオポリマーは、例えば、脂肪族ポリエステル、ポリ無水物、ポリオルトエステル、水溶性ポリビニルアルコールおよびある種のポリウレタンである。生分解性物質は、典型的には、細菌の酵素活性によって、または加水分解によって、合理的な時間で分解する塊として定義される。
【０００４】
化石源からの原料を尚使用している大きな分野のひとつに、プラスチック材料（ポリエチレン、ポリプロピレンなど）などの包装および包み材料がある。ほとんどの家庭用プラスチック包装および包みは、炭化水素から誘導されたポリエチレン（ＰＥ）、ポリ塩化ビニル（ＰＶＣ）、またはポリ塩化ビニリデン（ＰＶＤＣ）から作製される。プラスチックから作られた包装は、食品または他の消費財を包装するためのように、広範囲の目的のために使用される。このような包みまたは包装材料は、環境に優しい代替物と置き換える必要がある。多くの用途において、材料が製品を示すために透明であり、消費者にとって魅力的なものにすることが重要である。
【０００５】
セルロースは天然ポリマーであり、再生可能な資源と考えられている。既知のセルロース系材料は、例えば、Ｃｅｌｌｏｐｈａｎｅ、Ｃｅｌｌｕｌｏｉｄ、Ｔｒａｎｓｐａｒｉｔ、Ｃｅｌｌｉｄｏｒ、およびＣｅｌｌｂｌｅｎｄである。セルロース系材料は、典型的には生分解性である。しかしながら、これらの材料の多くは、石油系製品と比較して経済的に実現可能であるとは考えられていない。これには、加工性などに関連する他の欠点があった。例えば、セルロースアセテート、セルロースアセトブチレート、ベンジルセルロース、およびエチルセルロースは、溶融加工性を得るために高いＤＳを必要とする。熱可塑性および生分解性は、必ずしも両立しない。
【０００６】
刊行物特許文献１は、セルロースエステルおよび脂肪族−芳香族コポリエステル、セルロースエステルおよび脂肪族ポリマー化合物の二成分ブレンドを開示している。
【０００７】
刊行物特許文献２は、環境的に非難分解性、かつ寸法安定性の物品の調製に有用であるセルロースエステルブレンドを開示している。
【０００８】
石油系プラスチック材料に代わるいくつかの新しいバイオプラスチックが開発されたが、持続可能な開発を保証し、包装材料およびプラスチックに関連する廃棄物問題を軽減するために、新しい持続可能な解決策を見出すことが依然として定常的に必要である。特に、純粋に化石資源をベースとした包装材料と比較して同等に良好であるかまたはより良好である特性を有する、良好な品質を有する様々な目的のための材料を開発する必要がある。さらに、リサイクル可能であるバイオプラスチック材料を開発する必要がある。
【先行技術文献】
【特許文献】
【０００９】
【特許文献１】国際公開第９２０９６５４  Ａ１号
【特許文献２】米国特許第５５９４０６８  Ａ号
【発明の概要】
【発明が解決しようとする課題】
【００１０】
本発明の目的は、上記の問題に対する解決策を達成することである。特に、本発明の目的は、均一なポリマー混合物を形成するために使用することができる、主に再生可能な材料に基づくポリマー組成物を明らかにすること、および様々な包装関連適用に適した材料を製造することである。均一な混合物から製造することができる材料は、純粋に化石資源をベースとした包装材料と比較して同等に良好であるかまたはより良好である特性を有することが必須である。新しい組成物およびそれから製造される材料は、純粋に化石原料に基づく包装材料に取って代わることができる。したがって、組成物、それを含む混合物、およびそれから製造される材料は、食料品業者および消費者のためのより持続可能な包装材料選択肢を提供する。
【課題を解決するための手段】
【００１１】
本発明の目的は、独立請求項に記載された特徴を有するポリマー組成物を含む均一なポリマー混合物、方法および使用を用いて達成される。本発明の好ましい実施形態は、従属請求項に提示されている。
【００１２】
したがって、本発明の１つの目的は、均一な混合物を形成することができ、酢酸プロピオン酸セルロース（ＣＡＰ）である少なくとも１つのセルロースエステルポリマーと、ポリブチレンスクシネート（ＰＢＳ）およびポリプロピレンスクシネート（ＰＰＳ）からなる群から選択される少なくとも１つの他のポリマーとを含むポリマー組成物を提供することである。酢酸プロピオン酸セルロースポリマーおよび少なくとも１つの他のポリマーの総量は、ポリマー組成物の総重量を基準として少なくとも８０重量％である。前記均一な混合物は、前記ポリマー組成物を少なくとも２００℃の温度で加工することによって得られる。
【００１３】
本発明はまた、本発明によるポリマー組成物を含む均一なポリマー混合物を含む、包装材料および／または実質的にクリアーかつ透明な材料に関する。さらに、本発明は、包装材料の製造のための、本発明によるポリマー組成物を含む均一なポリマー混合物の使用に関する。
【００１４】
本発明はさらに、包装材料の製造方法に関する。本方法は、以下のステップを含む：
ａ．少なくとも２００℃の温度で、酢酸プロピオン酸セルロース（ＣＡＰ）である少なくとも１つのセルロースエステルポリマー、ならびにポリブチレンスクシネート（ＰＢＳ）およびポリプロピレンスクシネート（ＰＰＳ）からなる群から選択される少なくとも１つの他のポリマーを含むポリマー組成物を溶融混合し、前記セルロースエステルポリマーおよび前記少なくとも１つの他のポリマーの総量が、ポリマー組成物の総重量を基準として少なくとも８０重量％であって、均一なポリマー混合物を得るステップ、
ｂ．任意に均一な混合物を顆粒化して、顆粒化されたポリマー混合物を得るステップ、ならびに
ｃ，前記均一なポリマー混合物および／または前記顆粒化されたポリマー混合物から包装材料を製造するステップ。
【００１５】
本発明は、特に引張強度および剛性（弾性率）のような特性に関する良好な品質の組成物から得られる環境に優しい均一なポリマー混合物が、酢酸プロピオン酸セルロースである少なくとも１つのセルロースエステルポリマーと、ＰＢＳおよびＰＰＳからなる群から選択される少なくとも１つの他のポリマーとを含む混合物から調製され得るという知見に基づく。驚くべきことに、ポリマーのこの組み合わせは、非常に高い品質の材料を提供し、これは、種々の包装材料用途に適していることが見出された。引張強度および／または剛性は、特に、優れた透明性およびクラリティーと組み合わせると、いくつかの伝統的な化石をベースとする材料、例えばＰＥ−ＨＤ、ＰＰ、ＰＥＴまたはＰＳを交換するのに適した材料となる。従って、本発明のポリマー組成物から得られる均一なポリマー混合物の重要な利点は、その高い品質である。
【００１６】
本発明による組成物から得られる均一なポリマー混合物の利点の１つは、熱可塑性材料の製造および加工に現在使用されている従来の機械で加工できることである。したがって、高価な装置の投資を行う必要がない。
【００１７】
本発明の別の利点は、原料が食品グレードの品質であり得、これにより、本発明による組成物から製造された材料が、食品および／または医療製品を包装するのに適したものとなることである。
【００１８】
さらに、均一な混合物は、いくつかの種々の材料用途に適している。組成物を含む混合物はまた、良好な耐熱性を有し、これは、種々の用途での使用を可能にする。
【００１９】
本発明の組成物から得られる均一なポリマー混合物を用いるさらに別の利点は、それがリサイクルされ得ることである。
【図面の簡単な説明】
【００２０】
【図１】以下では、本発明を、添付した図１を参照することによって、より密接に説明し、図１は、本発明による組成物から得られる均一なポリマー混合物から製造される材料とＰＰとの間の透明性の比較を示す。
【発明を実施するための形態】
【００２１】
定義
本出願および特許請求の範囲において、以下の用語および表現は、以下に定義されるような意味を有する。
【００２２】
「均一なポリマー混合物」は、２つ以上の熱可塑性ポリマーを含むブレンドである。均一なポリマー混合物は、１つの相のみを有する。それはまた、純粋な状態の混合物の成分ポリマーと比較して、異なる物理的特性を有することができる。例えば、本発明において、ＣＡＰおよびＰＢＳおよび／またはＰＰＳは、一緒になって、均一なポリマー混合物を形成し、これは、別個にポリマーとは異なる特性を有する。
【００２３】
「セルロース系」は、セルロース含有材料から得られるポリマーを含むものとして定義される。したがって、セルロース含有材料から誘導されたセルロースから得られたポリマーは、バイオポリマーである。セルロース系ポリマーは、典型的には、セルロースのエーテルまたはエステルなどの誘導体である。セルロースエステルは、セルロース系材料にも再生可能資源にも由来するものではない化学物質を部分的に使用して製造することができる。セルロース含有材料は、種々の原料、例えば、木材、樹皮もしくは植物の葉から、または植物ベースの材料から得ることができる。一般に、セルロース系すなわちセルロースポリマーは、再生可能資源である。「セルロースエステル」は、セルロース系材料に由来するものであり、したがってセルロース系ポリマーの例である。セルロースのヒドロキシル基（−ＯＨ）は、種々の試薬と部分的または完全に反応させることができる。このようにして、有用な特性を有する多数の誘導体、主にセルロースエステルおよびセルロースエーテル（−ＯＲ）が形成され得る。「酢酸プロピオン酸セルロース」（ＣＡＰ）ポリマーは、セルロース誘導体および特定のセルロースエステルの例である。それは、繰り返しグルコース単位上のセルロースポリマー鎖中のいくつかの水酸基のエステル化によって生成される。酢酸プロピオン酸セルロースは、種々の基材のためのコーティング用途における結合剤および添加剤として一般に使用される。これらの製品は、そのプロピル、アセチルおよびヒドロキシ含有量を基準として、広範囲の特性を提供する。
【００２４】
「包装材料」または「包装物品」は、例えば、クリングフィルム、収縮フィルム、延伸フィルム、袋フィルムもしくは容器ライナー、消費者包装を意味するフィルム（例えば、凍結製品のための包装フィルム、輸送包装のための収縮フィルム、食品ラップフィルム、包装袋、もしくは形態、充填およびシール包装フィルム）、積層フィルム（例えば、ミルクもしくはコーヒーを包装するために使用するアルミニウムもしくは紙の積層）、バリアフィルム（例えば、食品、例えば冷肉およびチーズの包装のために使用される芳香もしくは酸素バリアとして作用するフィルム）、押出コーティング用途、医療製品の包装のためのフィルム、農業フィルム（例えば、温室フィルム、作物促成栽培フィルム、サイレージフィルム、サイレージ延伸フィルム）、袋、箱、容器、ケーシング、ハウジングもしくは成形３Ｄ物体、および／または食品、医療製品などの包装製品における他の用途または化粧品であり得る。
【００２５】
「ブローフィルムプロセス」または「フィルムブロープロセス」または「ブローフィルム押出」は、フィルム製造の最も一般的な方法の１つである。ブローフィルムプロセスはまた、管状フィルム押出と呼ばれることがある。このプロセスは、円形ダイを通してプラスチックを押出すことを含み、続いて「バブル状」膨張を伴う。
【００２６】
「キャストフィルムプロセス」または「キャストフィルム押出」は、プラスチックからシートを形成する方法である。溶融ポリマーは、通常、スロットダイを通して内部冷却されたチルロール上に押し出され、次いで、ローラーを通過し、これは、キャストしたフィルムの性質および特性（厚さなど）を決定するであろう。最終製品は、膨大な範囲の色、仕上げ、積層および印刷を含むことができる。
【００２７】
「射出成形」は、成形品を製造するためのプロセスであり、溶融ポリマーは、製造される成形品の形状を規定する金型ツールに射出される。
【００２８】
「リサイクル可能」とは、使用済み／廃棄物から新しい材料、物品または物体に変換される能力を有することを意味する。材料は、例えば、材料を溶融し、新しい物体を形成することによってリサイクルすることができる。１つの側面において、リサイクル可能性とは、材料の機械的特性が、リサイクルに関連する加工の間、本質的に変化しないことを意味する。
【００２９】
発明の詳細な説明
本発明は、主に再生可能資源から作ることができるために環境に優しい組成物に関する。新しい組成物は、包装材料または包装フィルムを製造するのに適した均一なポリマー混合物に形成することができ、例えばポリエチレンまたはポリプロピレンをベースとする、一般に使用されている化石プラスチック材料に代わる包みおよび包装に使用することができる。新しい組成物は、酢酸プロピオン酸セルロースである少なくとも１つのセルロースエステルポリマーと、ポリブチレンスクシネート（ＰＢＳ）およびポリプロピレンスクシネート（ＰＰＳ）からなる群から選択されるポリマーの少なくとも１つとの混合物を含む。新しい組成物は、好適には環境に優しいバイオプラスチック材料である。
【００３０】
本発明に関連して実施される試験において、本発明者らは、本発明の組成物中の組み合わせが非常に高い品質のバイオプラスチック材料を提供することを見出した。例に提示したように、特に引張応力および剛性（弾性率）特性は、材料について非常に高かった。これは、プラスチック物品およびフィルムを製造するための従来のプロセスにおいて、材料が良好な加工性特性を有することを確実にする。材料はまた、印刷基材として使用され得、すなわち、グラフィックは、材料上に印刷され得る。さらに、それらは、優れた透明性を有し、すなわち、材料はクリアーであり、これはバイオプラスチックにとって非常に珍しい。組成物が均一なポリマー混合物を形成することができることは、高品質のために重要である。試験はまた、透明性に加えて、製造された材料が無色であることを示した。本発明の組成物から製造することができる物品および製品は、種々の包装材料、物品および容器、例えばプラスチックフィルムまたは箔または成形３Ｄ物品（容器、箱など）である。消費財を包装する場合、製品を消費者にとってより魅力的なものにするために、材料が良好な透明性およびクラリティーを有することがしばしば非常に重要である。したがって、本発明の材料を使用して、ＰＥ−ＨＤ、ＰＰ、ＰＥＴおよびＰＳプラスチックなどの従来の材料を置き換えることができる。
【００３１】
均一なポリマー混合物およびそれから製造される材料の良好な特性は、使用されるポリマー原料、すなわち、セルロースエステルポリマーと少なくとも１つの他のポリマーとの組み合わせの相乗効果に起因すると考えられる。本発明による組成物中の組み合わせは、原料単独よりも良好な機械的品質を与える。本発明に関連して実施した試験（実施例参照）では、原料の混和性が優れていた。試験自体で使用されたＰＢＳポリマーはクリアーではないが、ＣＡＰと混合した場合、その組み合わせは、キャップ単独の場合よりさらに良好な透明性およびクラリティーを示した。本発明者らは、試験において、ＰＢＳがセルロースエステルポリマー（実施例におけるＣＡＰ）の柔軟剤として機能し、別個の柔軟剤または可塑剤を使用する必要性が解消されることに気付いた。他の類似のポリマーＰＰＳは、ＰＢＳと類似の構造のために、同様に機能することが予想される。セルロースエステル単独ではかなり脆いが、他のポリマー（ＰＢＳなど）と組み合わせると、機械的特性が明らかに改善された。これは、おそらく、他のポリマーと混合した場合、セルロースエステル中で内部水素結合の形成が減少するためである。１つの利点は、さらに、柔軟剤が必要でない場合、より少ない添加剤が必要とされることである。この組み合わせの良好な品質は、特に、先行技術がＣＡＰおよびＰＢＳが適合性でないことを教示しているので、驚くべきことであった。
【００３２】
したがって、本発明は、酢酸プロピオン酸セルロース（ＣＡＰ）である少なくとも１つのセルロースエステルポリマーと、ポリブチレンスクシネート（ＰＢＳ）およびポリプロピレンスクシネート（ＰＰＳ）からなる群から選択される少なくとも１つの他のポリマーとを含むポリマー組成物を含む均一なポリマー混合物に関する。セルロースエステルポリマーおよび少なくとも１つの他のポリマーの総量は、ポリマー組成物の総重量を基準として少なくとも８０重量％であり、均一なポリマー混合物は、少なくとも２００℃の温度で前記ポリマー組成物を加工することによって得られる。
【００３３】
本発明の一実施形態によれば、本発明は、包装材料を製造するための均一なポリマー混合物に関し、それは、酢酸プロピオン酸セルロースである少なくとも１つのセルロースエステルポリマーと、ＰＰＳおよびＰＢＳからなる群から選択される少なくとも１つの他のポリマーと、任意に添加剤、例えば柔軟剤、顔料、安定剤および／またはプラスチック組成物に使用するための他の添加剤とからなる。
【００３４】
一実施形態によれば、ポリマー組成物を含む均一なポリマー混合物は、ポリマー組成物の総重量を基準として、セルロースエステルポリマーを５〜９５重量％、好ましくは１０〜９０重量％、より好ましくは２０〜８０重量％の量で、および少なくとも１つの他のポリマーを５〜９５重量％、好ましくは１０〜９０重量％、より好ましくは２０〜８０重量％の量で含む。
【００３５】
一実施形態によれば、セルロースエステルポリマーおよび少なくとも１つの他のポリマーの総量は、ポリマー組成物の総重量を基準として少なくとも８５重量％、好ましくは少なくとも９０重量％であり、残りは、他のポリマーおよび／または添加剤、例えば柔軟剤、顔料、安定剤および／またはプラスチック組成物に使用するための他の添加剤である。
【００３６】
一実施形態によれば、ポリマー組成物を含む均一なポリマー混合物は、少なくとも１つの柔軟剤、好ましくはクエン酸トリエチル（ＴＥＣ）を含む。
【００３７】
一実施形態によれば、本発明によるポリマー組成物を含む均一なポリマー混合物中の少なくとも１つの他のポリマーは、ポリブチレンスクシネート（ＰＢＳ）である。その場合、好ましくは、ＰＢＳは、３０，０００〜１００，０００Ｄａ；好ましくは５０，０００〜８０，０００Ｄａ；より好ましくは６０，０００〜７０，０００Ｄａの範囲の数平均モル質量を有する。
【００３８】
一実施形態によれば、本発明のポリマー組成物を含む均一なポリマー混合物は、セルロースエステルポリマーを含み、それは、組成物の総重量を基準として、５５〜８０重量％、好ましくは６０〜７５重量％、より好ましくは６５〜７５重量％の量での酢酸プロピオン酸セルロース（ＣＡＰ）、ならびに２０〜４０重量％、好ましくは２５〜４０重量％、より好ましくは２５〜３５重量％の量でのポリブチレンスクシネート（ＰＢＳ）およびポリプロピレンスクシネート（ＰＰＳ）からなる群から選択される少なくとも１つの他のポリマー、ならびに任意に少なくとも１つの添加剤、例えば、柔軟剤、顔料、安定剤および／またはプラスチック組成物に使用するための他の添加剤である。
【００３９】
一実施形態によれば、本発明のポリマー組成物を含む均一なポリマー混合物は、組成物の総重量を基準として、５５〜８０重量％、好ましくは６０〜７５重量％、より好ましくは６５〜７５重量％の量の酢酸プロピオン酸セルロースと、２０〜４０重量％、好ましくは２５〜４０重量％、より好ましくは２５〜３５重量％の量のポリブチレンスクシネートと、任意に、少なくとも１つの添加剤、例えば柔軟剤、顔料、染料、安定剤および／またはプラスチック組成物に使用するための他の添加剤とを含む。
【００４０】
一実施形態によれば、本発明のポリマー組成物を含む均一なポリマー混合物は、組成物の総重量を基準として、５５〜８０重量％、好ましくは６０〜７５重量％、より好ましくは６５〜７５重量％の量の酢酸プロピオン酸セルロース、および２０〜４０重量％、好ましくは２５〜３５重量％の量のポリブチレンスクシネート、ならびに任意に、少なくとも１つの添加剤、例えば柔軟剤、顔料、染料、安定剤および／またはプラスチック組成物に使用するための他の添加剤からなる。
【００４１】
一実施形態によれば、本発明のポリマー組成物を含む均一なポリマー混合物中のセルロースエステルは、３０，０００〜１１０，０００Ｄａ；好ましくは５０，０００〜１００，０００Ｄａ；より好ましくは６５，０００〜９５，０００Ｄａの数平均モル質量を有する。
【００４２】
一実施形態によれば、セルロースエステルは、０．８〜２．０重量％、より好ましくは１．０〜１．５重量％のアセチル含有量、および／または３０〜５１重量％、より好ましくは４０〜５０重量％のプロピオニル含有量、および／または１．０〜２．５重量％、さらに好ましくは１．５〜２．０重量％のヒドロキシル含有量を有する。
【００４３】
本発明はまた、本発明によるポリマー組成物を含む均一なポリマー混合物を含む、実質的にクリアーかつ透明な材料に関する。
【００４４】
本発明はまた、本発明によるポリマー組成物を含む均一なポリマー混合物を含む包装材料に関する。本発明はまた、包装材料の製造に関連する方法に関する。包装材料および包装材料の製造方法の５つの具体的な実施形態を、以下に提示する。
【００４５】
１）一実施形態によると、包装材料は、本発明によるポリマー組成物を含む均一な混合物でコーティングされた紙または厚紙材料押出物である。押出コーティングに使用される温度は、２００℃〜３００℃、好ましくは２１０℃〜２６０℃、最も好ましくは２２５℃〜２５０℃であり得る。接着性は、加工温度によって調整し、接着剤またはポリマー層を添加することができる。「剥離」適用またはより強い接着は、両方とも、適用の要件に応じて可能である。
【００４６】
好ましい押出コーティングの実施形態によれば、均一なポリマー混合物は、ポリマー組成物の総重量を基準として、セルロースエステルポリマーを、少なくとも５０重量％、好ましくは６０〜９０重量％、より好ましくは６０〜７５重量％の量で、および少なくとも１つの他のポリマーを、５０重量％以下、好ましくは１０〜４０重量％、より好ましくは２５〜４０重量％の量で含むポリマー組成物、および任意に添加剤を含む。本発明に関連して実施された試験において、これらの比は、最高品質の生成物を与えた。好ましくは、ポリマー組成物は、少なくとも１つの他のポリマーとしてＰＢＳと組み合わせたＣＡＰを含む。
【００４７】
２）一実施形態によると、包装材料は射出成形品である。射出成形に用いる温度は、２００℃〜３００℃、好ましくは２００℃〜２５０℃、最も好ましくは２１０℃〜２３０℃とすることができる。
【００４８】
好ましい射出成形の実施形態によれば、均一なポリマー混合物は、ポリマー組成物の総重量を基準として、セルロースエステルポリマーを、少なくとも５０重量％、好ましくは６０〜９５重量％、より好ましくは６５〜９０重量％の量で、および少なくとも１つの他のポリマーを、５０重量％以下、好ましくは５〜４０重量％、より好ましくは１０〜３５重量％の量で含むポリマー組成物を含む。本発明に関連して実施された試験において、これらの比は、最高品質の生成物を与えた。非常に具体的な実施形態によれば、セルロースエステルの量は７０重量％または約７０重量％であり、少なくとも１つの他のポリマーの量は３０重量％または約３０重量％である。好ましくは、ポリマー組成物は、少なくとも１つの他のポリマーとしてＰＢＳと組み合わせたＣＡＰを含む。
【００４９】
３）一実施形態によると、包装材料は、深絞り適用によって製造された製品である。深絞り適用に使用する温度は、２００℃〜５００℃とすることができる。したがって、本発明の均一なポリマー混合物は、５００℃までの温度に耐えることができる。本発明に関連して実施される試験において、これらの範囲の温度が使用され、適切な温度は、装置および加工パラメータ、例えば、時間に依存した。深絞り加工は熱成形である。深絞り適用では、絞り部分の深さは、典型的には、少なくとも部分的にその直径を超える。深絞り加工された物体は、材料の３Ｄ形状を形成する機械的作用によって形成される。
【００５０】
好ましい深絞り実施形態によれば、均一なポリマー混合物は、ポリマー組成物の総重量を基準として、セルロースエステルポリマーを、少なくとも５０重量％、好ましくは５０〜９５重量％、より好ましくは６０〜８５重量％の量で、および少なくとも１つの他のポリマーを、５０重量％以下、好ましくは５〜５０重量％、より好ましくは１５〜４０重量％の量で含むポリマー組成物、および任意に添加剤を含む。本発明に関連して実施された試験において、これらの比は、最高品質の生成物を与えた。好ましくは、ポリマー組成物は、少なくとも１つの他のポリマーとしてＰＢＳと組み合わせたＣＡＰを含む。
【００５１】
４）一実施形態によると、包装材料は、フィルムブロープロセスによって製造された製品である。フィルムブロープロセスで使用される温度は、２００℃〜２５０℃、好ましくは２１０℃〜２３０℃であり得る。
【００５２】
好ましいフィルムブロープロセスの実施形態によれば、均一なポリマー混合物は、ポリマー組成物の総重量を基準として、セルロースエステルポリマーを、少なくとも５０重量％、好ましくは６０〜９０重量％、より好ましくは６０〜７５重量％の量で、および少なくとも１つの他のポリマーを、５０重量％以下、好ましくは１０〜４０重量％、より好ましくは２５〜４０重量％の量で含むポリマー組成物、および任意に添加剤を含む。本発明に関連して実施された試験において、これらの比は、最高品質の生成物を与えた。好ましくは、ポリマー組成物は、少なくとも１つの他のポリマーとしてＰＢＳと組み合わせたＣＡＰを含む。
【００５３】
５）一実施形態によれば、前記均一なポリマー混合物および／または前記顆粒化されたポリマー混合物からの包装材料は、キャストフィルム処理によって実施され、キャストフィルム処理は、２００℃〜２５０℃、好ましくは２００℃〜２３０℃、より好ましくは２１０〜２２５℃の温度で実施される。
【００５４】
１つのキャストフィルム処理の実施形態によれば、均一なポリマー混合物は、ポリマー組成物の総重量を基準として、セルロースエステルポリマーを、少なくとも５０重量％、好ましくは６０〜９５重量％、より好ましくは７０〜９５重量％の量で、および少なくとも１つの他のポリマーを、５０重量％以下、好ましくは１〜４０重量％、より好ましくは５〜３０重量％の量で含むポリマー組成物、ならびに任意に添加剤を含む。ＰＢＳの一部は、組成物の総量を基準として１〜１０重量％などの添加剤で任意に置き換えることができる。本発明に関連して実施された試験において、これらの比は、最高品質の生成物を与えた。好ましくは、ポリマー組成物は、少なくとも１つの他のポリマーとしてＰＢＳと組み合わせたＣＡＰを含む。
【００５５】
さらに、本発明は、例えば、クリングフィルム、収縮フィルム、延伸フィルム、袋フィルムまたは容器ライナー、消費者包装を意味するフィルム（例えば、凍結製品のための包装フィルム、輸送包装のための収縮フィルム、食品ラップフィルム、包装袋、または形態、充填およびシール包装フィルム）、積層フィルム（例えば、ミルクまたはコーヒーを包装するために使用するアルミニウムまたは紙の積層）、バリアフィルム（例えば、食品、例えば冷肉およびチーズの包装のために使用される芳香または酸素バリアとして作用するフィルム）、押出コーティング、医療製品の包装のためのフィルム、農業フィルム（例えば、温室フィルム、作物促成栽培フィルム、サイレージフィルム、サイレージ延伸フィルム）、袋、箱、容器、ケーシング、ハウジングまたは成形３Ｄ物体、および／または食品、医療製品などの包装製品における他の用途または化粧品から選択される包装材料の製造のための、本発明によるポリマー組成物を含む均一なポリマー混合物の使用に関する。
【００５６】
適切には、少なくとも１つのセルロースエステル、すなわち酢酸プロピオン酸セルロースポリマーの数平均モル質量は、２０，０００Ｄａを超える。一実施形態によれば、数平均モル質量は、３０，０００〜１１０，０００Ｄａ、好ましくは５０，０００〜１００，０００Ｄａ、より好ましくは６５，０００〜９５，０００Ｄａである。数平均モル質量は、８５，０００〜９５，０００Ｄａ、または８５，０００〜９１，０００Ｄａ、例えば９０，０００Ｄａ、９１，０００Ｄａまたは９２，０００Ｄａであり得る。全ての成分のモル質量が低すぎる場合、材料がブローフィルムプロセスに十分な強度または弾性を有しないので、組成物が押出およびブローフィルム加工に適さない危険性がある。したがって、上記の規定された範囲内の数平均モル質量は、加工に耐える機械的特性を有する弾性材料を提供する。
【００５７】
本発明に関連して実施した数平均モル質量測定はすべて、数平均モル質量測定のためにクロロホルム溶離液を使用してサイズ排除クロマトグラフィー（ＳＥＣ）で測定した。ＳＥＣ測定は、プレカラムを有するＳｔｙｒａｇｅｌ  ＨＲ  ４および３カラムを使用して、クロロホルム溶離液（０．６ｍｌ／分、Ｔ＝３０℃）中で行った。溶出曲線は、Ｗａｔｅｒｓ  ２４１４  Ｒｅｆｒａｃｔｉｖｅ  Ｉｎｄｅｘ検出器を用いて検出した。モル質量分布（ＭＭＤ）を、Ｗａｔｅｒｓ  Ｅｍｐｏｗｅｒ  ３ソフトウェアを使用して、１０×ＰＳ（５８０〜３０４００００ｇ／ｍｏｌ）標準に対して計算した。
【００５８】
種々のグレードのセルロースエステル、例えば酢酸プロピオン酸セルロースは、いくつかの供給業者から市販されている。本発明による組成物において、ポリマー原料の混合物は、形成された組成物の特性に影響を及ぼす。言い換えれば、本発明による組成物を形成する場合、ポリマーの組み合わせた特性を評価する必要がある。例えば、ポリマーの１つが、９０，０００Ｄａまたは７０，０００Ｄａなどの高い数平均モル質量を有する場合、このポリマーを、より低い数平均モル質量を有する別のポリマーと組み合わせることが適切であり得る。あるいは、またはさらに、より多量の柔軟剤を、高いモル質量を有するポリマーと一緒に使用することができる。適切な数平均モル質量は、組成物の最終用途に依存し、すなわち、最も適切なセルロースエステルグレードは、目的が、例えば、フィルム材料または成形品、例えば、容器を製造することであるかどうかに依存して異なり得る。
【００５９】
本発明による溶液に使用されるセルロースエステルポリマーは、酢酸プロピオン酸セルロース、ＣＡＰである。セルロースエステルは、種々のグレードの置換を有し得る。本発明の組成物に好適なＣＡＰは、アセチル含有量が０．８〜２．０重量％であることが好ましく、１．０〜１．５重量％であることがより好ましく、例えば１．３重量％である。本発明の組成物に好適なＣＡＰは、プロピオニル含有量が３０〜５１重量％であることが好ましく、４０〜５０重量％であることがより好ましく、例えば４８重量％である。本発明の組成物に好適なＣＡＰは、ヒドロキシル含有量が１．０〜２．５重量％であることが好ましく、１．５〜２．０重量％であることがより好ましく、例えば１．７重量％である。さらに、ガラス転移温度は、好ましくは１４０〜１５５℃、より好ましくは１４２〜１５２℃、例えば１４７℃である。
【００６０】
一実施形態によれば、少なくとも１つの他のポリマーは、ポリブチレンスクシネート、ＰＢＳである。本発明の組成物に好適なＰＢＳは、３０，０００〜１００，０００Ｄａ、好ましくは５０，０００〜８０，０００Ｄａ、より好ましくは６０，０００〜７０，０００Ｄａの範囲の数平均モル質量を有することが好ましい。ＰＢＳの数平均モル質量は、例えば、６５，０００〜７０，０００Ｄａ、例えば６８，０００Ｄａ、６９，０００Ｄａまたは７０，０００Ｄａであり得る。
【００６１】
メルトフローインデックス（またはメルトフローレート）は、熱可塑性ポリマーまたはプラスチックの溶融物の流れの容易さを記述するための尺度である。メルトフローインデックスは、ポリマーまたはポリマー混合物を特徴付けるために使用することができる。ポリオレフィン、すなわち、ポリエチレン（ＰＥ、１９０℃で）およびポリプロピレン（ＰＰ、２３０℃で）については、ＭＦＩは、その溶融粘度の指標を示すために一般に使用される。標準化されたＭＦＩ測定機器では、一定の圧力が、溶融プラスチックをダイを通して押し出すせん断応力を発生する。典型的には、ＭＦＩは、分子量に反比例する。本発明のポリマー組成物を含むポリマー混合物について、ＭＦＩを、２つの温度２１５および２４０℃で測定した。１つの非常に具体的な実施形態によれば、本発明の均一なポリマー混合物は、２１５℃で６〜８ｇ／１０分、または好ましくは約７ｇ／１０分、または６．９ｇ／１０分、荷重２．１６ｋｇ、および／または、２４０℃で約２６〜２８ｇ／１０分、２７ｇ／１０分、または２７．１ｇ／１０分、荷重２．１６ｋｇのメルトフローインデックスを有する。
【００６２】
本発明による組成物のポリマーは、好適には熱可塑性ポリマーである。包装材料での使用に適しているために、本発明の組成物に使用されるポリマーは、水溶性であってはならない。したがって、ポリマーは、適切には、水に可溶でない。したがって、一態様によれば、本発明の組成物に使用されるポリマーは、熱可塑性であり、非水溶性である。酢酸プロピオン酸セルロースおよび／または酢酸酪酸セルロースと同様の特性を有し、また本発明による組成物に適した他のセルロース系ポリマーが、存在し得る。したがって、本発明による組成物は、酢酸酪酸セルロース（ＣＡＢ）などの他のセルロース系ポリマーも含み得る。
【００６３】
一実施形態によれば、本発明によるポリマー組成物を含む均一なポリマー混合物は、セルロースエステル、例えば酢酸セルロースまたは酢酸酪酸セルロース（ＣＡＢ）、脂肪族または脂肪族芳香族ポリエステル、例えばポリブチレンスクシネートアジペート（ＰＢＳＡ）またはポリブチレンアジペートテレフタレート（ＰＢＡＴ）、ポリヒドロキシアルカノエート（ＰＨＡ）、例えばポリヒドロキシブチレート（ＰＨＢ）、ポリ乳酸（ＰＬＡ）、およびポリカプロラクトン（ＰＣＬ）からなるリストから選択される、別の成分を含む。一実施形態によれば、本発明によるポリマー組成物を含む均一なポリマー混合物は、ＣＡＰおよびＰＢＳおよび／またはＰＰＳと適合性である他の同様のポリマーも含む。
【００６４】
本発明による組成物はまた、プラスチックに典型的に使用される添加剤などの他の成分を含んでもよい。これらの添加剤は、例えば、柔軟剤または可塑剤、充填剤、助剤、顔料、安定剤または他の薬剤である。典型的には、これらの添加剤の量は、組成物の重量を基準として０．０１〜１０重量％で変化する。１つの添加剤の量は、例えば、組成物の重量を基準として０．１〜５重量％であり得る。
【００６５】
本発明はまた、包装材料に関し、それは、本発明によるポリマー組成物を含む均一なポリマー混合物を含む。
【００６６】
一実施形態によれば、本発明によるポリマー組成物を含む均一なポリマー混合物は、ブローフィルム押出（フィルムブローイングプロセス）またはキャストフィルム押出のいずれかを使用してフィルムに加工されてもよい。
【００６７】
一実施形態によれば、ポリマー組成物は生分解性である。ポリマー組成物を含む均一なポリマー混合物から製造された新しい包装材料はまた、生分解性であり得る。一定の基準に従って生分解性であるために、生分解性増強添加剤を、組成物に添加してもよい。
【００６８】
本発明のポリマー組成物は、ＰＢＳおよび／またはＰＰＳに加えて、他の脂肪族ポリエステル、例えばポリブチレンスクシネートアジペート（ＰＢＳＡ）、ポリヒドロキシブチレート、ポリ（ヘキサメチレングルタレート）、ポリ（ヘキサメチレンアジペート）、ポリ（エチレンスクシネート）、ポリ（ブチレングルタレート）、ポリ（エチレングルタレート）、ポリ（ブチレンアジペート）、ポリ（エチレングルタレート）、ポリ（エチレンアジペート）、ポリ（ジエチレングルタレート）、ポリ（ジエチレンアジペート）、ポリ（ジエチレンスクシネート）またはポリ（ヘキサメチレンスクシネート）、好ましくはＰＢＳＡを含有してもよい。
【００６９】
ポリマー組成物はまた、任意に、ポリエチレンまたはポリプロピレンなどの従来のプラスチック原料と混合されてもよい。このようにして、ある有利な特性を有する包装材料を製造するのに適した組成物を得ることができる。原料ブレンドの選択は、材料の要件および最終用途に依存する。
【００７０】
１つの実施形態によれば、本発明による組成物を含む新しい均一なポリマー混合物は、本質的に、再生可能な供給源に由来する原料のみを含有する。新しい組成物は、再生可能な供給源からの原料から完全になることさえある。一実施形態によれば、新しい組成物は、再生可能な供給源から誘導された生分解性原料から完全になる。
【００７１】
本発明による組成物を含む均一なポリマー混合物は、ブローフィルム加工、キャストフィルム加工、または射出成形に適したものにすることができる。本発明のポリマー組成物を加工するのに好適であり得る他の方法は、例えば、カレンダー仕上げ、押出ブロー成形、フィルム押出成形、射出ブロー成形、ガスアシスト射出成形、射出延伸ブロー成形、ラミネート加工、回転成形、深絞り加工、３Ｄ印刷、熱成形および／または真空成形である。
【００７２】
本発明に関連して実施された試験において、本発明者らは、本発明のポリマー組成物を含む均一なポリマー混合物およびそれから製造された材料が優れた耐熱性を有することを発見した。良好な結果を得るためには、比較的高い温度が必要である。例えば、使用されるポリマーのピーク融点は、ＣＡＰについては約１９０℃、ＰＢＳについては１１５℃であるが、加工温度はより高い必要がある。好ましくは、全てのプロセス（配合、フィルムブロー、射出成形、押出コーティング、熱成形）の加工温度は、ポリマーの溶融温度より明らかに高い。加工が成功するためには、すべての成分が完全に溶融相になければならない。本発明の組成物およびそれから製造される（包装）材料の製造の各ステップにおける加工温度は、少なくとも２００℃または２００℃より高温であることが高度に重要である。少なくとも２００℃、好ましくは少なくとも２１０℃の温度を使用することによって、高い引張強度および剛性、ならびに優れた透明性およびクラリティーを有する、様々な包装材料用途に適した高品質の均一なポリマー混合材料を、得ることができる。
【００７３】
材料が５００℃までの温度に耐えることができることが、驚くべきことに発見された。これにより、本発明のポリマー組成物およびそれから製造された材料を、例えば深絞り適用またはある種のシーミング適用に使用することができる。ＣＡＰおよびＰＢＳが単独でより低い温度で分解を開始するので、これは驚くべきことであった。
【００７４】
一実施形態によれば、本発明のポリマー組成物を含む均一なポリマー混合物は、前記セルロースエステルポリマーと前記少なくとも１つの他のポリマーとを、少なくとも２００℃の温度で溶融混合することによって得られる。典型的には、温度は、２００℃〜３００℃である。好ましくは、温度は、２００℃〜２７０℃または２１０℃〜２５０℃であり、より好ましくは２１０℃〜２３５℃である。例えば、温度は、２１５℃または２２０℃であり得る。１つの特定の好ましい実施形態によれば、温度は、２０５℃〜２３０℃、好ましくは２１０〜２２５℃である。少なくとも２００℃の温度および上述の実施形態によれば、実質的に均一、実質的にクリアーかつ実質的に透明なポリマー混合物を得ることができる。
【００７５】
一実施形態によれば、本発明のポリマー組成物を含む均一なポリマー混合物は、前記セルロースエステルポリマーおよび前記少なくとも１つの他のポリマーを少なくとも２００℃、好ましくは２００℃〜３００℃または２１０℃〜２７０℃、より好ましくは２１０℃〜２２５℃の温度で、少なくとも３０秒、好ましくは１分〜５時間、より好ましくは１．５分〜２時間、最も好ましくは２分〜１時間加工、好ましくは溶融混合することにより得られる。典型的には、溶融混合などの加工ステップのための時間は、少なくとも２分、例えば２分〜１５分または２分〜１０分である。本発明に関連して実施される試験において、かなり短い時間、例えば３０秒未満または３０秒〜２分が、加工の温度が２００℃を超える、または好ましくは少なくとも２１０℃である場合、均一なポリマー混合物を得るために必要であることが、驚くべきことに発見された。正確な所要時間は、混合ステップにおける使用される装置、ならびに混合速度および混合ステップの他のパラメータに依存する。
【００７６】
一実施形態によれば、本発明のポリマー組成物は、シリカ（ＳｉＯ２）を０．５重量％以下の量で、好ましくは０．１重量％以下の量で含む。組成物にシリカ粉末を添加することにより、加工性を向上させることができる。それにより、結果は、本発明による組成物から製造される材料の改善された均一性およびより均一な品質である。
【００７７】
本発明はさらに、包装材料の製造方法に関する。本方法は、以下のステップを含む：
ａ．少なくとも２００℃の温度で、酢酸プロピオン酸セルロース（ＣＡＰ）である少なくとも１つのセルロースエステルポリマー、ならびにポリブチレンスクシネート（ＰＢＳ）およびポリプロピレンスクシネート（ＰＰＳ）からなる群から選択される少なくとも１つの他のポリマーを含むポリマー組成物を溶融混合し、前記セルロースエステルポリマーおよび前記少なくとも１つの他のポリマーの総量が、ポリマー組成物の総重量を基準として少なくとも８０重量％であって、均一なポリマー混合物を得るステップ、
ｂ．任意に均一な混合物を顆粒化して、顆粒化されたポリマー混合物を得るステップ、ならびに
ｃ，前記均一なポリマー混合物および／または前記顆粒化されたポリマー混合物から包装材料を製造するステップ。
【００７８】
一実施形態によれば、ステップａ．で得られる均一なポリマー混合物は、本明細書に記載の本発明によるポリマー組成物を含む均一なポリマー混合物である。
【００７９】
一実施形態によれば、本方法は、ブローフィルム加工、キャストフィルム加工、射出成形、カレンダー加工、押出ブロー成形、フィルム押出、射出ブロー成形、ガスアシスト射出成形、射出延伸ブロー成形、積層、回転成形、深絞り適用、３Ｄ印刷、熱成形、および真空成形、好ましくはブローフィルム加工、キャストフィルム加工、または射出成形からなる群から選択されるプロセスを使用して、包装材料を製造するステップを含む。
【００８０】
一実施形態によれば、本発明による方法は、溶融混合が、少なくとも２００℃、好ましくは２００℃〜３００℃、またはより好ましくは２１０℃〜２５０℃、さらにより好ましくは２１０℃〜２２５℃の温度で行われることを含む。
【００８１】
一実施形態によれば、本発明による方法は、前記均一なポリマー混合物および／または前記顆粒化ポリマー混合物から包装材料を製造することを、少なくとも２００℃の温度で行うことを含む。
【００８２】
一実施形態によれば、溶融混合は、少なくとも１０秒、好ましくは少なくとも３０秒、より好ましくは１分〜５時間、例えば２分〜１時間の時間で行われる。典型的には、溶融混合ステップの時間は、２分〜１時間、好ましくは２分〜０．５時間である。いくつかの場合において、それは、さらに約３０秒以下であってもよい。本発明による混合物の成分の非常に効率的な混合が得られるからである。これは、必要とされる製造時間およびエネルギーを減少させるので、有益である。
【００８３】
一実施形態によれば、本発明によるポリマー組成物を含む均一なポリマー混合物のフィルムを製造するためのフィルムブロープロセスのための加工温度は、２００℃〜２５０℃、好ましくは２１０℃〜２３０℃、より好ましくは２１５〜２２０℃である。この温度範囲は、良好な品質および優れた機械的特性を有するクリアーかつ透明なフィルムを得ることを確実にする。
【００８４】
溶融混合は、連続配合プロセスで行うことができる。溶融混合は、例えば、溶融ポンプユニットを装備し、直接適切な押出ダイを連結した２スクリューコンパウンダーで行われる。したがって、化合物は、ポリマー組成物の別個の顆粒化なしに、最終生成物に直接押し出すことができる。本発明のポリマー組成物のための市販の出発物質は、典型的には、それ自体顆粒化される。顆粒は、例えば、ドラムミキサーなど中で機械的に混合することができる。この顆粒の混合物は、押出機、例えば、マドックミキサーヘッドを備えたスクリュー押出機に供給することができる。その後、ポリマー溶融物は、例えばブローフィルムダイに押し出すことができる。したがって、本発明によるポリマー組成物は、別個の配合および顆粒化ステップなしに、フィルムブロープロセスを使用して、例えばプラスチックフィルムに形成することができる。これは、本発明に従って実施された試験（実施例）で示された。原料が、別個の配合／顆粒化ステップが必要ではない程度に良好に混合することは、驚くべきことであった。
【００８５】
溶融混合を別個の相として行ってポリマー組成物の顆粒を製造する場合、コンパウンダーからの生産物（ストランド、フィラメント、または任意の他の連続的に流動する形状）を冷却し、顆粒中で切断する。生産物の冷却は、空気または冷却されたベルト／バンドでの乾式冷却によって適切に行うことができる。さらに、または代わりに、配合からの生産物は、それを水浴に通すことによって、または水中切断、またはポリマー材料の水との直接接触を可能にする任意の同様の冷却システムを使用することによって冷却することができる。本発明に関連して実施される試験によれば、水冷は、本発明のポリマー組成物中の成分の加水分解を引き起こさない。したがって、乾式冷却および水冷却は、両方とも本発明の方法に適している。したがって、本発明の一実施形態では、本方法は、乾式冷却および／または水冷却を含む、セルロースエステルポリマーおよび少なくとも１つの他のポリマーの配合および顆粒化ステップを含む。
【００８６】
溶融混合はまた、バッチミキサーまたはポリマー溶融物に適した任意のミキサー中で行うことができる。ミキサーは、連続的な材料フラックスを生成する必要はない。
【００８７】
任意に、この方法は、ステップａで形成される混合物の成分のいくつかについて、予備混合または含浸ステップを含むことができる。
【００８８】
当業者に公知の標準的な試験を行って、ステップａ．の得られた混合物が、ブローフィルム加工、キャストフィルム加工、射出成形または他のプロセスに適していることを保証することができる。本発明の組成物は、これらの要件を満たす必要がある。
【００８９】
本発明による組成物は、プラスチックフィルム、箔、物品または他の材料を形成するための従来の装置で加工することができる。
【００９０】
本発明による組成物から製造されるフィルムまたは箔、物品または包装材料の特性、例えば、厚さ、密度などは、それらがそれらの意図される使用または適用に適しているように調整される必要がある。
【００９１】
さらに、例えば、プラスチックラップまたはパッケージ材料が有効であることを確実にするための標準的な試験が存在する。重要な試験のいくつかは、例えば、透過性（水蒸気およびガス）、耐衝撃性、吸水性、および引裂強度である。形成された包装フィルムまたは箔は、食品を包装するための使用など、意図される適用に応じて、ある特定の要件を満たす必要がある。
【００９２】
本発明はまた、包装材料の製造のための本発明によるポリマー組成物の使用に関する。
【００９３】
本発明に関連して実施された試験によれば、製造されたフィルムは、優れた透明性を有していた。図１に見られるように、本発明による材料から製造された全てのフィルムは、ＰＰと比較しても良好な透過率を有した。透明であることに加えて、本発明による組成物から製造された材料は、無色であった。透明かつ無着色の包装材料は、特に消費者製品を包装する場合、製品を消費者に対してより魅力的にするので、包装材料において有益である。
【００９４】
一般的に使用されるバイオプラスチック材料の多くに関連するいくつかの問題がある。バイオプラスチック材料のいくつかは、例えば、全く透明でない。別の問題は、多くのバイオプラスチック材料の機械的特性が、例えば、ＰＥ、ＰＰまたはＰＥＴほど良好でないことであり、これは、これらの材料をバイオプラスチックで置き換えることを困難にする。さらに別の問題は、いくつかのバイオプラスチック材料が容易にリサイクル可能ではないことであり、例えば、ポリ乳酸（ＰＬＡ）をリサイクルすることは、高価かつ困難である。しかしながら、本発明による組成物は、より慣用的な方法によってリサイクル可能である。材料は、溶融され、新しい材料に加工され得る。選択的抽出によって、材料を例えばポリオレフィンから分離することも可能である。提示した材料は、水および広く使用されているポリオレフィングレードのほとんどよりも緻密である。これにより、密度ベースの分離が可能になる。
【００９５】
本発明による均一なポリマー混合物の重要な利点は、そこから製造される包装材料が、既存の製造プロセスおよび技術を使用して製造され得ることである。したがって、新たな製造装置に大規模な投資を行う必要がないため、それは、経済的に実現可能な代替方法である。さらに、原料は、いくつかの製造業者から市販されている。
【００９６】
本発明によるポリマー組成物を含む均一なポリマー混合物から製造される包装材料に関連するさらなる利点は、組成物が分解可能であり得るので、プラスチック廃棄物が低減されることである。さらに、本発明による組成物は、主に再生可能資源で作ることができるので、化石原料の使用を減らすことができる。また、本発明による組成物の一部は木材に由来し得るので、生産は耕地を占有しない。
【００９７】
本発明を、以下の実施例によりさらに説明する。
【実施例】
【００９８】
実施例で使用した以下の原料を、以下の表１に提示する：
【００９９】
【表１】
2021518863.tif 000003
【０１００】
表１において、ＣＡＰは酢酸プロピオン酸セルロースであり、ＰＢＳはポリブチレンスクシネートである。
【０１０１】
数平均モル質量測定（Ｍｎ）は、数平均モル質量測定について、クロロホルム溶離液を用いたサイズ排除クロマトグラフィー（ＳＥＣ）を用いて行い、試料（項目１〜４）を、クロロホルム（濃度１ｍｇ／ｍｌ）を用いて一晩溶解した。測定前に試料をろ過した（０．４５μｍ）。
【０１０２】
ＳＥＣ測定は、プレカラムを有するＳｔｙｒａｇｅｌ  ＨＲ  ４および３カラムを使用して、クロロホルム溶離液（０．６ｍｌ／分、Ｔ＝３０℃）中で行った。溶出曲線は、Ｗａｔｅｒｓ  ２４１４  Ｒｅｆｒａｃｔｉｖｅ  Ｉｎｄｅｘ検出器を用いて検出した。モル質量分布（ＭＭＤ）を、Ｗａｔｅｒｓ  Ｅｍｐｏｗｅｒ  ３ソフトウェアを使用して、１０×ＰＳ（５８０〜３，０４０，０００ｇ／ｍｏｌ）標準に対して計算した。
【０１０３】
ＣＡＰ１の置換度：
−  アセチル含有量１．３重量％
−  プロピオニル含有量４８重量
−  ヒドロキシル含有量１．７重量％
【０１０４】
ＣＡＰ２の置換度：
−  アセチル含有量１．３重量％
−  プロピオニル含有量４８重量
−  ヒドロキシル含有量１．７重量％
【０１０５】
実施例１：ＣＡＰ１およびＰＢＳ１を用いたフィルムブロープロセスのための組成物
本発明によるポリマー組成物の均一な混合物を、フィルムブロープロセスを用いてプラスチックフィルムに形成した。均一なポリマー混合物は、溶融混合によって得られた。混合は、２１０℃の温度で３０秒〜３．５分の時間行った。
【０１０６】
組成物およびフィルムに関する詳細は、表２に見ることができる。
【０１０７】
【表２】
2021518863.tif 000004
【０１０８】
表２において、ＣＡＰは酢酸プロピオン酸セルロースであり、ＰＢＳはポリブチレンスクシネートである。
【０１０９】
ポリマー組成物はまた、０．１重量％のシリカを含んでいた。
【０１１０】
表２中の組成物は、良好な機械的特性、特に高い引張強度および弾性率を有する無色、クリアー、透明なフィルムを与えた。製造されたフィルム１〜４の機械的特性を、表３に記載する。
【０１１１】
【表３】
2021518863.tif 000005
【０１１２】
実施例２：ＣＡＰ１、ＰＢＳ１およびＴＥＣを有するフィルムブロープロセスのための組成物
本発明によるポリマー組成物を含む均一なポリマー混合物を、フィルムブロープロセスを用いてプラスチックフィルムに形成した。均一なポリマー混合物は、溶融混合によって得られた。混合は、２１０℃の温度で２分〜３．５分の時間行った。
【０１１３】
組成物およびフィルムに関する詳細は、表４に見ることができる。
【０１１４】
【表４】
2021518863.tif 000006
【０１１５】
表４において、ＣＡＰは酢酸プロピオン酸セルロースであり、ＰＢＳはポリブチレンスクシネートであり、ＴＥＣはクエン酸トリエチルである。
【０１１６】
表２および４の組成物は、良好な品質のクリアー、透明なフィルムを与え、これは包装材料の製造に適していた。
【０１１７】
作製されたフィルムの透明性の比較は、図１に見ることができ、番号１〜５は、上記のようにフィルム１〜５を表す。図面からわかるように、全てのフィルムは、透過率％によって示される非常に高い透明性を有し、本発明による材料によって製造された全てのフィルムについて８０％を超える。参考例として、ＰＰフィルム（ポリプロピレンフィルム）が用いられている。ＰＰフィルムは、２５０ｎｍを超える波長で、本発明によるすべてのフィルムより明らかに低い透明性を有した。フィルム１〜４の測定の点でのフィルムの厚さは約３０μｍ、フィルム５について約１００μｍ、ＰＰについて約５５μｍであった。
【０１１８】
実施例３：ＣＡＰ２およびＰＢＳ２を用いたフィルムブロープロセス
本発明によるポリマー組成物を含む均一なポリマー混合物を、フィルムブロープロセスを用いてプラスチックフィルムに形成した。第１のステップでは、均一なブレンドを形成するために、ＣＡＰ２およびＰＢＳ２を、２スクリューコンパウンダー／押出機で混合した。混合は、２１０℃の温度で行った。フィルム７の場合、コンパウンダーからのストランドを、顆粒物の切断の前に水の存在なしにテフロン（Ｔｅｆｌｏｎ）ベルト上で冷却した。フィルム８の場合、コンパウンダーからのストランドは、顆粒物の切断の前に水浴中で冷却した。第２のステップでは、フィルム７および８の両方を、フィルム１〜６と同様に吹き付けた。
【０１１９】
フィルムブロープロセスの加工温度は、２１０〜２３０℃であった。温度は、良好な品質および機械的特性を有するクリアーかつ透明なフィルムを得るために高い重要性があると結論された。
【０１２０】
組成物およびフィルムに関する詳細は、表５に見ることができる。
【０１２１】
【表５】
2021518863.tif 000007
【０１２２】
表５において、ＣＡＰは酢酸プロピオン酸セルロースであり、ＰＢＳはポリブチレンスクシネートである。
【０１２３】
フィルム７および８で、両方の組成物は、クリアーかつ透明なフィルム生成物を与えた。
【０１２４】
実施例４：別個の配合工程および顆粒化ステップを伴わない、ＣＡＰ２およびＰＢＳ２を伴うフィルムブロー工程
本発明によるポリマー組成物を含む均一なポリマー混合物を、別個の配合および顆粒化ステップなしに、フィルムブロープロセスを使用してプラスチックフィルムに形成した。顆粒化された出発物質７０重量％のＣＡＰ２および３０重量％のＰＢＳ２を、ドラムミキサー中で室温で２分間機械的に混合した。この顆粒の混合物を、マドックミキサーヘッドを備えた一軸スクリュー押出機に供給した。ポリマー溶融物を、溶融フィルターパック（５０メッシュ）を通してブローフィルムダイに押し出した。包装材料としての使用に適した透明なフィルム材料を得た。
【０１２５】
実施例５：射出成形用組成物
本発明によるポリマー組成物を含む均一なポリマー混合物を、射出成形プロセスを用いて固体成形した物品に成形した。配合し、顆粒化したポリマー組成物を溶融し、温度２１０℃〜２３０℃で温度３０℃の金型に注入した。射出成形した組成物は、７０％のＣＡＰ２および３０％のＰＢＳ２から構成された。
【０１２６】
材料の射出成形により、クリアー、透明かつ堅い試験棒が得られた。射出成形した材料の機械的特性を、表６に提示する。
【０１２７】
【表６】
2021518863.tif 000008
【０１２８】
表６において、ＣＡＰは酢酸プロピオン酸セルロースであり、ＰＢＳはポリブチレンスクシネートである。
【０１２９】
試験は、本発明のポリマー混合物が射出成形プロセスにおいてリサイクルされ得ることを示した。プロセスで形成されるあらゆる廃棄物は、小片に粉砕され、プロセスの供給漏斗に供給して戻され得る。最終製品の機械的および光学的性質を損なうことなく、リサイクルした材料の２０％超を使用することができる。
【０１３０】
実施例６：材料のリサイクル
本発明による組成物から製造された材料のリサイクル性を調査し、複数の熱混合サイクルを繰り返し、ポリマーブレンドについてモル質量の変化を測定することによって検証した。表７に提示する結果は、少なくとも１０回のリサイクルサイクルを表す特定の混合時間の後、ポリマー鎖長に顕著な変化がないことを示した。
【０１３１】
したがって、本発明によるポリマー組成物は、熱機械的加工方法によってリサイクル可能である。
【０１３２】
【表７】
2021518863.tif 000009
【０１３３】
表７において、ＣＡＰは酢酸プロピオン酸セルロースであり、ＰＢＳはポリブチレンスクシネートである。
【０１３４】
数平均モル質量測定は、クロロホルム溶離液を用いたサイズ排除クロマトグラフィー（ＳＥＣ）で、数平均モル質量測定のために行い、試料（項目１〜５）を、クロロホルム（濃度１ｍｇ／ｍｌ）を用いて一晩溶解した。測定前に試料をろ過した（０．４５μｍ）。
【０１３５】
ＳＥＣ測定は、プレカラムを有するＳｔｙｒａｇｅｌ  ＨＲ  ４および３カラムを使用して、クロロホルム溶離液（０．６ｍｌ／分、Ｔ＝３０℃）中で行った。溶出曲線は、Ｗａｔｅｒｓ  ２４１４  Ｒｅｆｒａｃｔｉｖｅ  Ｉｎｄｅｘ検出器を用いて検出した。モル質量分布（ＭＭＤ）を、Ｗａｔｅｒｓ  Ｅｍｐｏｗｅｒ  ３ソフトウェアを使用して、１０×ＰＳ（５８０〜３０４００００ｇ／ｍｏｌ）基準に対して計算した。
【０１３６】
実施例７：工業的規模での配合
配合は、工業プロセスでトンスケールで行われ、次のパラメータが均一なポリマー混合物を製造するために使用された：溶融ポンプ温度２２５℃、スクリュー速度５６０〜６２０ｒｐｍおよび２１０〜２３５℃の温度に設定した加熱ゾーン（１１加熱ゾーン）。この方法で生成した混合物は、７０％のＣＡＰ２と３０％のＰＢＳ２から構成されていた。
【０１３７】
実施例８：紙基材の押出コーティング
実施例７に従って得られた本発明によるポリマー組成物を含む均一なポリマー混合物を、紙の押出コーティングのために使用した。
【０１３８】
配合し、顆粒化した均一なポリマー混合物を溶融し、紙基材上に押し出した。加工温度は、クリアーかつ平坦なコーティングのために２２５〜２５０℃から変化した。押出コーティングに使用される本発明の組成物は、７０％のＣＡＰ２および３０％のＰＢＳ２から構成された。
【０１３９】
このコーティングの接着性は、プロセス温度ならびに追加のポリマーおよび接着剤層によって調整することができることが発見された。特定の加工パラメータを用いて、ポリマーコーティングを紙基材から剥離し、剥離適用に使用することができる。これは、コーティングされた紙およびコーティング自体のリサイクルを容易にすることができる。特定のプロセスパラメータまたは押し出したポリマーもしくは接着剤層の添加により、接着力は、強力な接着力が必要とされる用途のために、より強く調整することができる。
【０１４０】
得られた被覆した製品を用いて実施した試験は、ポリマー被覆がヒートシール可能であり、印刷可能であり、良好なバリア特性を有することを示した。
【０１４１】
実施例９：フィルムからの熱成形カップの製造
１）実施例７に従って得られた本発明によるポリマー組成物を含む均一なポリマー混合物を含む、厚さ４０μｍの積層ブローフィルムを、深絞りに使用した。熱成形は、２００℃で行った。製品は、クラリティーに優れ、耐穿刺性も良好な透明なカップ（１）であった。熱成形に使用される本発明の組成物は、７０％のＣＡＰ２および３０％のＰＢＳ２から構成された。
【０１４２】
熱成形カップ（１）の特性：
・  優れた透明性およびクラリティー
・  耐穿刺性（ＥＮ  １４４７７）  ６．１１Ｎ
【０１４３】
２）実施例７に従って得られた本発明によるポリマー組成物を含む均一なポリマー混合物を含む、厚さ１７０μｍの積層ブローフィルムを、深絞りに使用した。熱成形は、２００℃で行った。製品は、クラリティーに優れ、耐穿刺性も良好な透明なカップ（２）であった。熱成形に使用される本発明の組成物は、７０％のＣＡＰ２および３０％のＰＢＳ２から構成された。
【０１４４】
熱成形カップ（２）の特性：
・  優れた透明性およびクラリティー
・  耐穿刺性（ＥＮ  １４４７７）  １９．６Ｎ
【０１４５】
実施例１０：キャストフィルム押出
本発明によるポリマー組成物を含む均一なポリマー混合物を、キャストフィルム押出のために使用した。配合し、顆粒化した均一なポリマー混合物を溶融し、キャストフィルムとして押し出した。加工温度は、クリアーなフィルムについて２００〜２２５℃で変化した。キャストフィルム押出に使用される本発明の組成物は、表８（フィルム９〜１４）に列挙される。
【０１４６】
【表８】
2021518863.tif 000010
【０１４７】
すべてのフィルム９〜１４を、深絞り適用で試験した。結果は、すべてのフィルムが深絞りに適していることを示した。フィルム９〜１２は、特に高い品質の製品を形成することが注目された。
【０１４８】
実施例１１：添加剤を含むキャストフィルム
本発明によるポリマー組成物を含む均一なポリマー混合物を、キャストフィルム押出に使用し、種々の添加剤を、ポリマー混合物に添加した。配合し、顆粒化した均一なポリマー混合物を溶融し、キャストフィルムとして押し出した。クリアーなフィルムの場合、加工温度は２１０〜２２５℃で変化した。キャストフィルム押出に使用される本発明の組成物は、表９（フィルム１８〜２３）に列挙される。
【０１４９】
【表９】
2021518863.tif 000011
【０１５０】
使用した添加剤は、Ａ１（ＳＵＫＡＮＯ  ＰＢＳ  ｄｃ  Ｓ７２４）、Ａ２（ＳＵＫＡＮＯ  ＰＢＳ  ａｏ  Ｓ７２３）、Ａ３（ＳＵＫＡＮＯ  ＰＬＡ  ｕｖ  Ｓ５４７）であった。提示された全ての重量％値は、組成物の総重量を基準とする。
【０１５１】
実施例１２：多層キャストフィルム
本発明によるポリマー組成物を含む均一なポリマー混合物を、ＥＶＯＨ（エチレンビニルアルコールコポリマー）での多層キャストフィルム押出のために使用した。配合し、顆粒化した均一なポリマー混合物を溶融し、多層キャストフィルムとして押し出した。クリアーな多層フィルム製品の場合、加工温度は２１０〜２２５℃で変化した。多層フィルム製造に使用した本発明の組成物は、ＣＡＰ２が７２．５％、ＰＢＳ２が２７．５％であった。ＡがＣＡＰ２（７２．５％）およびＰＢＳ２（２７．５％）の均一なポリマー混合物であり、ＢがＥＶＯＨポリマー顆粒であるフィルム構造ＡＢＡ。
【０１５２】
使用したＥＶＯＨは、Ｓｏａｒｎｏｌ  ＤＣ３２０３ＲＢであった。
【図１】
2021518863.tif 000012
【国際調査報告】
2021518863.tif 000013
2021518863.tif 000014
2021518863.tif 000015